Brevet FR3044161A1 (20170526)
REVENDICATIONS1. Procédé de fabrication d'un aimant comportant les étapes suivantes : a) fabrication d'un alliage de base fondu comportant une phase magnétique T1 de type R2Mi4B et une phase comportant plus de 80% en masse d'une terre rare R choisie dans le groupe constitué par Nd, Pr, Dy, Tb, Ho, Gd et leurs mélanges, dite « phase riche en terre rare R », ladite phase riche en terre rare ne comportant pas plus de 1% de Fer, ladite fabrication comportant une fusion d'une charge de base, puis un refroidissement de manière à obtenir une masse de base en ledit alliage de base fondu, ladite charge de base comportant, pour un total de 100%, les pourcentages étant en masse sur la base de la charge de base : - entre 28% et 33% de ladite terre rare R, avec Nd > 20%, - complément à 100% : élément métallique M choisi dans le groupe constitué par Fe, Co, Ni et leurs mélanges, avec Ni + Co\n<CLM>\1\tProcédé selon la revendication précédente, dans lequel, dans le mélange particulaire, la taille médiane en volume des particules d'additif (b) est inférieure ou égale à la taille médiane en volume des particules de base (a).\n<CLM>\1\tProcédé selon la revendication précédente, dans lequel, dans le mélange particulaire, la taille médiane des particules de base (a) est inférieure à 3 pm. 25\n<CLM>\1\tProcédé selon l'une quelconque des revendications précédentes, dans lequel l'étape b) comporte une fusion d'une charge d'additif adaptée pour que l'alliage d'additif fondu obtenu présente une composition, en pourcentages massiques sur la base de l'alliage d'additif fondu, telle que - R' k 70 %, et/ou 30 - Co k 5 %, et/ou - B É 1,0 %, et/ou 3044161 28 - constituants autres que R', Co, B et M'\n<CLM>\1\tProcédé selon la revendication immédiatement précédente, dans lequel l'étape b) comporte une fusion d'une charge d'additif adaptée pour que l'alliage d'additif fondu 5 obtenu présente une composition, en pourcentages massiques sur la base de l'alliage d'additif fondu, telle que - R' k 78 %, et/ou Co k 10 %, et/ou B 0,5 %, et/ou 10 - constituants autres que R', Co, B et M'\n<CLM>\1\tProcédé selon l'une quelconque des revendications précédentes, dans lequel l'étape b) comporte une fusion d'une charge d'additif adaptée pour que l'alliage d'additif présente une composition adaptée pour former un eutectique à partir des deux phases R' et Co 15 et/ou des deux phases R' et Co-M' et/ou des deux phases R' et Co-M'-B.\n<CLM>\1\tProcédé selon l'une quelconque des revendications précédentes, dans lequel à l'étape b), la terre rare lourde R' est choisie dans le groupe formé par Dy, Tb, Ho, Gd et leurs mélanges.\n<CLM>\1\tProcédé selon l'une quelconque des revendications précédentes, dans lequel l'alliage 20 d'additif présente une température de fusion inférieure ou égale à 800°C.\n<CLM>\1\tProcédé selon l'une quelconque des revendications précédentes, dans lequel, dans la charge de base, en pourcentages massiques : la teneur en terre rare R est comprise entre 30% et 33% ; et/ou - 1%\n<CLM>\1\tProcédé selon l'une quelconque des revendications précédentes, dans lequel là pièce frittée présente une épaisseur supérieure à 4 mm. 3044161 29\n<CLM>\1\tAimant fritté fabriqué suivant un procédé selon l'une quelconque des revendications 1 à 10, présentant une épaisseur supérieure à 4 mm et comportant des grains magnétiques, de préférence dont la phase magnétique est du type R2M14B, M étant choisi dans le groupe constitué par Fe, Co, Ni et leurs 5 mélanges, plus de 80% en nombre desdits grains magnétiques présentant chacun une région périphérique contenant une terre rare lourde, de préférence du Dysprosium et/ou du Terbium, en une quantité supérieure à celle au centre du grain magnétique correspondant, et - une phase liante liant lesdits grains magnétiques, la teneur en lithium dans la 10 phase liante, en pourcentage massique sur la base de la phase liante, étant inférieure à 300 ppm.\n<CLM>\1\tAimant selon la revendication immédiatement précédente, dans lequel le rapport (TRLTRL*)/TRL* est compris entre +5% et -5%, - TRL désignant la teneur locale en terre rare lourde dans une région 15 quelconque de 0,025 cm3 de l'aimant, - TRL* désignant la teneur moyenne en terre rare lourde de l'aimant.\n<CLM>\1\tAimant selon l'une quelconque des deux revendications immédiatement précédentes, dans lequel l'épaisseur de la région périphérique est inférieure à 0,5 }gym.\n<CLM>\1\tAimant selon l'une quelconque des trois revendications immédiatement précédentes, 20 présentant une épaisseur supérieure à 50 mm.\n<CLM>\1\tAimant selon la revendication immédiatement précédente, la différence entre la teneur massique en ladite terre rare lourde dans la région périphérique et au centre dudit grain magnétique étant supérieure à 1%.\n<CLM>\1\tUtilisation d'un aimant selon l'une quelconque des cinq revendications immédiatement 25 précédentes dans un environnement à une température supérieure à 80°C.\n<CLM>\1\tAppareil choisi dans le groupe constitué par un moteur de traction ou de propulsion pour un véhicule automobile et une génératrice d'éolienne, ledit appareil comportant un aimant selon l'une quelconque des revendications 11 à 15.